(57)【要約】【課題】レーザ光照射による保持ステージの変質を防止する。【解決手段】支持体分離措置１００は、基板１と、接着層２と、分離層３と、サポートプレート４とをこの順で積層してなる積層体１０に、光を照射することによってサポートプレート４を分離し、積層体１０を保持する保持ステージ１１を備え、保持ステージ１１は、白色セラミックを含んでいる。【選択図】図１
2015018974.tif 000002
【特許請求の範囲】
【請求項１】
基板と、接着層と、分離層と、支持体とをこの順で積層してなる積層体に、光を照射することによって支持体を分離する支持体分離装置において、
上記積層体を保持する保持ステージを備え、
上記保持ステージは、白色セラミックを含んでいることを特徴とする支持体分離装置。
【請求項２】
上記白色セラミックは、酸化アルミニウムを含んでいることを特徴とする請求項１に記載の支持体分離装置。
【請求項３】
上記保持ステージは、帯電防止部材を備えていることを特徴とする請求項１又は２に記載の支持体分離装置。
【請求項４】
さらに、上記保持ステージに帯電する静電気を除電する除電手段を備えていることを特徴とする請求項１〜３のいずれか１項に記載の支持体分離装置。
【発明の詳細な説明】
【技術分野】
【０００１】
本発明は、積層体から支持体を分離する支持体分離装置に関する。
【背景技術】
【０００２】
近年、ＩＣカード、携帯電話等の電子機器の薄型化、小型化、軽量化等が要求されている。これらの要求を満たすためには、組み込まれる半導体チップについても薄型の半導体チップを使用しなければならない。このため、半導体チップの基となるウエハ基板の厚さ（膜厚）は現状では１２５μｍ〜１５０μｍであるが、次世代のチップ用には２５μｍ〜５０μｍにしなければならないといわれている。したがって、上記の膜厚のウエハ基板を得るためには、ウエハ基板の薄板化工程が必要不可欠である。
【０００３】
ウエハ基板は、薄板化により強度が低下するので、薄板化したウエハ基板の破損を防ぐために、製造プロセス中は、ウエハ基板にサポートプレートを貼り合わされた状態で自動搬送しながら、ウエハ基板上に回路等の構造物を実装する。そして、製造プロセス後に、ウエハ基板をサポートプレートから分離する。したがって、製造プロセス中は、ウエハ基板とサポートプレートとが強固に接着していることが好ましいが、製造プロセス後には、サポートプレートからウエハ基板を円滑に分離できることが好ましい。
【０００４】
ウエハ基板とサポートプレートとを強固に接着した場合、接着材料によっては、ウエハ基板上に実装した構造物を破損させることなく、ウエハ基板からサポートプレートを分離することは困難である。したがって、製造プロセス中にはウエハ基板とサポートプレートとの強固な接着を実現しつつ、製造プロセス後にはウエハ基板上に実装した素子を破損させることなく分離するという、非常に困難な仮止め技術の開発が求められている。
【０００５】
仮止め技術としては、ウエハ基板及びサポートプレートを接着する接着層とサポートプレートとの間に、光を照射することにより変質する分離層を予め設けておく技術が挙げられる。具体的には、サポートプレートが接着され、上述の薄化工程によって薄板化した半導体ウエハの裏面を、保持ステージ上においてダイシングフレームに保持されているダイシングテープ上に固定する。この状態で、分離層にレーザ光を照射して当該分離層を変質させることによって、半導体ウエハの回路形成面を覆うサポートプレートを剥離する。その後、ウエハ基板とサポートプレートとが接着した積層体に力を加えることにより、サポートプレートとウエハ基板との分離を行うことができる。
【０００６】
ここで、特許文献１には、支持膜が接着されている基板を保持する保持装置が記載されている。
【先行技術文献】
【特許文献】
【０００７】
【特許文献１】特開２０１２−５９９９４号公報（２０１２年３月２２日公開）
【発明の概要】
【発明が解決しようとする課題】
【０００８】
しかしながら、上述のような技術では、保持ステージに保持した積層体にレーザ光照射するときにおいて、保持ステージにまでレーザ光が照射された場合に、保持ステージがレーザ光照射によって変質するという問題がある。
【０００９】
一方、保持ステージの変質を考慮して、保持された積層体の基板上から外にはみ出さないようにレーザ光照射を行うと、基板の周端部にまでレーザ光が照射されないため、基板の周端部の分離層が未処理のままで残存することになる。このため、積層体から基板を安定して分離することができないという問題がある。よって、レーザ光照射による保持ステージの変質を防ぐことが求められている。
【００１０】
本発明は、上記問題を鑑みてなされたものであり、レーザ光照射による保持ステージの変質を防止することができる支持体分離装置を提供することを目的とする。
【課題を解決するための手段】
【００１１】
上記の課題を解決するために、本発明に係る支持体分離装置は、基板と、接着層と、分離層と、支持体とをこの順で積層してなる積層体に、光を照射することによって支持体を分離する支持体分離装置において、上記積層体を保持する保持ステージを備え、上記保持ステージは、白色セラミックを含んでいることを特徴とする。
【発明の効果】
【００１２】
本発明によれば、レーザ光照射による保持ステージの変質を防止することができるという効果を奏する。
【図面の簡単な説明】
【００１３】
【図１】本発明の一実施形態に係る支持体分離装置の概略の構成を説明する側面図である。
【発明を実施するための形態】
【００１４】
本発明に係る支持体分離装置は、基板と、接着層と、分離層と、支持体とをこの順で積層してなる積層体に、光を照射することによって支持体を分離する支持体分離装置において、上記積層体を保持する保持ステージを備え、上記保持ステージは、白色セラミックを含んでいる構成である。
【００１５】
上記構成によれば、保持ステージは白色セラミックを含んでいるため、保持ステージへのレーザ光の吸収を低減することができる。このため、保持ステージのレーザ光照射による変質を防止することができる。それゆえ、保持ステージ上に保持された積層体の基板の周端部より内側のみならず、基板の周端部より外側にまで十分にレーザ光照射を行うことができるようになる。従って、分離層の周端部を含めた全面をレーザ光照射によって十分に変質させることができ、積層体から支持体を安定して分離することができる。
【００１６】
〔積層体１０〕
まず、本発明の一実施形態に係る支持体分離装置１００により分離する積層体１０の概略の構成について説明する。図１において、支持体分離装置１００によってサポートプレート（支持体）４を分離される積層体１０は、基板１と、例えば熱可塑性樹脂を含む接着層２と、光を吸収することによって変質する分離層３と、上記基板を支持するサポートプレート４とがこの順に積層されて形成されている。
【００１７】
ここで、積層体１０を形成する形成方法及び形成装置、つまり、接着層２の形成方法や接着層形成装置、並びに、基板及びサポートプレートの重ね合わせ方法や重ね合わせ装置は、特に限定されるものではなく、種々の方法や装置を採用することができる。積層体１０は、貼付装置によって押圧力が加えられる時点で、基板１と、接着層２と、分離層３と、サポートプレート４とがこの順に積層されて形成されていればよい。
【００１８】
（基板１）
基板１は、サポートプレート４に支持された（貼り付けられた）状態で、薄化、搬送、実装等のプロセスに供される。基板は、ウエハ基板に限定されず、例えば、サポートプレートによる支持が必要なセラミックス基板、薄いフィルム基板、フレキシブル基板等の任意の基板であってもよい。
【００１９】
（サポートプレート４）
サポートプレート４は、基板１を支持する支持体であり、接着層２を介して基板に貼り付けられる。そのため、サポートプレート４は、基板１の薄化、搬送、実装等のプロセス時に、基板１の破損又は変形を防ぐために必要な強度を有していればよく、より軽量であることが望ましい。以上の観点から、サポートプレート４は、ガラス、シリコン、アクリル系樹脂、セラミックス、シリコンウエハ等で構成されていることがより好ましい。
【００２０】
（接着層２）
接着層２を構成する接着剤は、例えば、加熱することによって熱流動性が向上する熱可塑性樹脂を接着材料として含んでいればよい。熱可塑性樹脂としては、例えば、アクリル系樹脂、スチレン系樹脂、マレイミド系樹脂、炭化水素系樹脂、エラストマー等が挙げられる。
【００２１】
接着層２の形成方法、即ち、基板１又はサポートプレート４に接着剤を塗布する塗布方法、或いは、基材に接着剤を塗布して接着テープを形成する形成方法は、特に限定されるものではないが、接着剤の塗布方法としては、例えば、スピンコート法、ディッピング法、ローラーブレード法、ドクターブレード法、スプレー法、スリットノズルによる塗布法等が挙げられる。
【００２２】
接着層２の厚さは、貼り付けの対象となる基板１及びサポートプレート４の種類、貼り付け後の基板１に施される処理等に応じて適宜設定すればよいが、１０μｍ以上、１５０μｍ以下の範囲内であることが好ましく、１５μｍ以上、１００μｍ以下の範囲内であることがより好ましい。
【００２３】
（分離層３）
分離層３は、光を照射することによって変質する層である。分離層３は、基板１とサポートプレート４との間に形成されている。そのため、基板１の薄化、搬送、実装等のプロセス後に光を分離層３に照射することで、容易に基板１とサポートプレート４とを分離することができる。
【００２４】
本明細書において、分離層３が「変質する」とは、分離層３がわずかな外力を受けて破壊され得る状態、又は分離層３と接する層との接着力が低下した状態にさせる現象を意味する。又、分離層３の変質は、吸収した光のエネルギーによる（発熱性又は非発熱性の）分解、架橋、立体配置の変化又は官能基の解離（そして、これらにともなう分離層３の硬化、脱ガス、収縮又は膨張）等であり得る。
【００２５】
又、分離層３として、プラズマＣＶＤ法により形成した無機膜又は有機膜を用いてもよい。無機膜としては、例えば、金属膜を用いることができる。又、有機膜としては、フルオロカーボン膜を用いることができる。このような反応膜は、例えば、サポートプレート４上にプラズマＣＶＤ法により形成することができる。
【００２６】
分離層３は、例えば光等によって分解される光吸収剤を含んでいてもよい。光吸収剤としては、例えば、グラファイト粉、鉄、アルミニウム、銅、ニッケル、コバルト、マンガン、クロム、亜鉛、テルル等の微粒子金属粉末、黒色酸化チタン等の金属酸化物粉末、カーボンブラック、又は芳香族ジアミノ系金属錯体、脂肪族ジアミン系金属錯体、芳香族ジチオール系金属錯体、メルカプトフェノール系金属錯体、スクアリリウム系化合物、シアニン系色素、メチン系色素、ナフトキノン系色素、アントラキノン系色素等の染料もしくは顔料を用いることができる。このような分離層３は、例えば、バインダー樹脂と混合して、サポートプレート４上に塗布することによって形成することができる。又、光吸収基を有する樹脂を分離層３として用いることもできる。
【００２７】
（ダイシングテープ５）
ダイシングテープ５は、基板１の強度を補強するために基板１の片面に接着される。本実施形態において、積層体１０における基板１は、その外周にダイシングフレーム６が取り付けられたダイシングテープ５に貼着されている。
【００２８】
ダイシングテープ５としては、例えばベースフィルムに粘着層が形成された構成のダイシングテープを用いることができる。ベースフィルムとしては、例えば、ＰＶＣ（ポリ塩化ビニル）、ポリオレフィン又はポリプロピレン等の樹脂フィルムを用いることができる。ダイシングテープ５の外径は基板１の外径よりも大きく、これらを貼り合わせると基板１の外縁部分にダイシングテープ５の一部が露出した状態になっている。
【００２９】
（ダイシングフレーム６）
ダイシングテープ５の露出面のさらに外周には、ダイシングテープ５の撓みを防止するためのダイシングフレーム６が取り付けられている。すなわち、ダイシングテープ５の外縁部分では、ダイシングフレーム６が露出した状態になっている。ダイシングフレーム６としては、例えば、アルミニウム等の金属製のダイシングフレーム、ステンレススチール（ＳＵＳ）等の合金製のダイシングフレーム、及び樹脂製のダイシングフレームが挙げられる。樹脂製のダイシングフレームとしては、例えば、信越ポリマー株式会社製又は株式会社ディスコ製の樹脂製ダイシングフレーム等が挙げられる。
【００３０】
ダイシングフレーム６として、金属製又は合金製のダイシングフレームを用いれば、剛性があり、ひずみにくい上に安価であるが、樹脂製のダイシングフレームと比較すると重いため、搬送時に作業者又は搬送ロボットに負担が掛かる。近年、平坦で剛性のある樹脂製のダイシングフレームが開発されており、従来広く用いられている金属製又は合金製のダイシングフレームと比較して軽量であるという利点がある。樹脂製のダイシングフレームは、軽量であるため搬送が容易であり、さらに金属製のフレームカセットに出し入れするときに、摩擦による発塵が少ないという利点がある。
【００３１】
＜支持体分離装置１００＞
次に、図１を用いて、支持体分離装置１００について説明する。図１は、本発明の一実施形態に係る支持体分離装置１００の概略の構成を説明する側面図である。
【００３２】
図１に示す通り、支持体分離装置１００は、基板１と、接着層２と、分離層３と、サポートプレート（支持体）４とをこの順で積層してなる積層体１０に、光を照射することによってサポートプレート４を分離する装置であり、積層体１０を保持する保持ステージ１１を備え、保持ステージ１１は白色セラミックを含んでいる。
【００３３】
ここで、支持体分離装置１００は、白色セラミックを含むポーラス部１１ａと外周部１１ｂとを備えている保持ステージ１１と、レーザユニット１２とを備えている。又、図１に示す通り、保持ステージ１１の外周部１１ｂには、アース（帯電防止手段）１３を備えていてもよく、又、支持体分離装置１００のユニット内にイオナイザー（除電手段）１４を備えていてもよい。
【００３４】
〔保持ステージ１１〕
ポーラス部１１ａは、保持ステージ１１に設けられた貫通孔を備える多孔質体である。ポーラス部１１ａの上に積層体１０が位置するように、ダイシングテープ５を貼着した積層体１０が保持ステージ１１に載置される。ここで、保持ステージ１１と積層体１０のダイシングテープ５を貼着した面との間の気体を、当該貫通孔を介して吸い出すことによって、積層体１０を保持ステージ１１に吸引する。これによって、積層体１０は、保持ステージ１１に保持される。
【００３５】
ポーラス部１１ａは白色セラミックを含んでいる。これによって、レーザ光照射を行ったときにおいても、ポーラス部１１ａはレーザ光を吸収することなく反射する。このため、ポーラス部１１ａは、レーザ光照射による変質、変色したものの剥れによる汚染物質の発生、ポーラス部１１ａの表面における凹凸の発生等の変質を防止することができる。従って、ポーラス部１１ａに白色セラミックを用いることで、レーザ照射により発生する汚染物によって積層体１０が汚染することを防止することができ、レーサ照射により発生する凹凸によってポーラス部１１ａの吸着力が低下することを防止することができる。
【００３６】
白色セラミックは、酸化アルミニウムを含んでいることが好ましい。白色セラミックが酸化アルミニウムを含んでいることによって、ポーラス部１１ａは好適にレーザ光を反射することができる。従って、レーザ光照射による変質を好適に防止することができる。又、ポーラス部１１ａは、酸化アルミニウムのみによって形成されたものであってもよい。なお、ポーラス部１１ａは、白色セラミックを含んでいることによって好適にレーザ光による変質を防止することができる。このため、ポーラス部１１ａの変質を防止するためのコーティング処理を予め施しておく必要がない。
【００３７】
ポーラス部１１ａは導電性材料を含有していてもよい。導電性材料を含有することによって、積層体１０からサポートプレート４を分離するときに発生する静電気の帯電を防止することができる。これにより、基板１に実装された素子が静電気によって破損することを防止することができる。
【００３８】
保持ステージ１１のポーラス部１１ａは、厚さ方向に貫通している貫通孔を備えている。貫通孔の大きさとしては、その直径が４０μｍ以上、８０μｍ以下であることが好ましく、５０μｍ以上、７０μｍ以下であることが最も好ましい。又、ポーラス部１１ａの貫通孔は、４０％以上、４５％以下の気穴率でポーラス部１１ａに設けられていることが好ましい。このような貫通孔を備えていることによって、ポーラス部１１ａは、より好適にレーザ光を反射するとともに、十分な吸引力によって積層体１０を保持することができる。
【００３９】
ポーラス部１１ａの平面部の大きさは、積層体１０よりも大きく、積層体１０を保持したときに、基板１の周端部から、０．２ｃｍ以上、１．０ｃｍ以下、より好ましくは、０．２ｃｍ以上、０．５ｃｍ以下、最も好ましくは、０．２ｃｍ以上、０．４ｃｍ以下の範囲内の幅で余剰部分を持たせることができる大きさであることが好ましい。ポーラス部１１ａの大きさを、積層体１０の基板１の周端部から、上記範囲内の幅で余剰部分を持たせることができる大きさとすることによって、積層体１０の基板１の周端部から外側にまで幅広くレーザ光照射を行なうことが可能になる。又、保持ステージ１１の上に積層体１０を保持するときに、積層体１０を保持する位置の位置合わせ精度を高くする必要がなく、位置合わせに余裕を持たせることができる。このため、積層体１０を搬送する装置のアライメントにも高い精度が要求されないので位置合わせに余裕を持たせることができるようになる。従って、アライメントを簡便に設定することができる搬送装置を用いて積層体１０を搬送することが可能になる。
【００４０】
外周部１１ｂは、ポーラス部１１ａを支持する部材であり、例えば、セラミック、導電性セラミック、若しくはステンレス、及びアルミ等の金属を含んだ導電性材料によって形成することができる。ここで、外周部１１ｂは導電性セラミック、又は金属を含んだ導電性材料によって形成されていることが好ましい。外周部１１ｂを導電性材料によって形成することによって、ポーラス部１１ａへの静電気の帯電を低減しやすくなる。
【００４１】
外周部１１ｂは、ポーラス部１１ａに吸引力をもたらすための減圧手段（図示せず）に接続されていてもよい。
【００４２】
（レーザユニット１２）
レーザユニット１２は、積層体１０の分離層３にレーザ光を照射して、分離層３を変質させる。ポーラス部１１ａがレーザ光照射により変質しない材料によって形成され、基板１の周端部に余剰部分が生じるように積層体１０よりも大きく形成されているため、積層体１０の幅よりも広い幅でレーザ光を照射することが可能である。従って、レーザユニット１２は、積層体１０の全面にレーザ照射されるように、積層体１０より広い範囲に一斉にレーザ光照射を行ってもよい。又、保持ステージ１１に保持された積層体１０の上をレーザユニット１２が走査するようにして、積層体１０の全面にレーザ光照射をしてもよい。これによって、積層体１０の基板１の周端部にまで十分にレーザ光照射を行うことができる。
【００４３】
なお、レーザユニット１２が上述の分離層３に照射する光としては、分離層３が吸収可能な波長に応じて、例えば、ＹＡＧレーザ、リビーレーザ、ガラスレーザ、ＹＶＯ４レーザ、ＬＤレーザ、ファイバーレーザー等の固体レーザ、色素レーザ等の液体レーザ、ＣＯ２レーザ、エキシマレーザ、Ａｒレーザ、Ｈｅ−Ｎｅレーザ等の気体レーザ、半導体レーザ、自由電子レーザ等のレーザ光を適宜選択すればよい。又、分離層３を変質することができれば、非レーザ光を照射してもよい。分離層３に照射する光の波長としては、これに限定されるものではないが、例えば、６００ｎｍ以下の波長の光であり得る。又、レーザ出力、パルス周波数についても分離層の種類、厚さ、基板の種類等の条件に応じて適宜調整すればよい。
【００４４】
〔アース１３〕
図１に示す通り、保持ステージ１１は、アース（帯電防止部材）１３を備えている。ここで、保持ステージ１１の外周部１１ｂが導電性材料によって形成されていれば、外周部１１ｂにアース１３を接続すればよい。
【００４５】
これによって、好適にポーラス部１１ａへの静電気の帯電を防止することができる。従って、基板１に実装された素子への静電気による損傷を防止することができる。積層体１０から分離される基板１の種類によって異なるものの、ポーラス部１１ａにおける静電気の帯電量が±１００Ｖ以下となるように、上記ポーラス部１１ａは帯電防止されていることが好ましい。これによって、基板１に実装された素子への静電気のスパークによる破損を防止することができる。
【００４６】
〔イオナイザー１４〕
図１に示す通り、支持体分離装置１００は、さらに、保持ステージ１１に帯電する静電気を除電するイオナイザー（除電手段）１４を備えている。
【００４７】
イオナイザー１４から供給されるイオンによってポーラス部１１ａに帯電している静電気を中和することで、ポーラス部１１ａの帯電量を低減することができる。これにより、基板１に実装された素子の静電気による破損を防止することができる。
【００４８】
イオナイザー１４は、支持体分離装置１００のユニット内部において、ポーラス部１１ａにイオンを供給することができるように設置されている。
【００４９】
イオナイザー１４としては、ＡＣ方式、ＤＣ方式、パルスＡＣ方式、及びパルスＤＣ方式、高周波方式等のコロナ放電方式、若しくはプラズマ方式、軟Ｘ線方式及び紫外線方式等のイオナイザーを例示することができる。ここで、イオナイザー１４は、イオンバランス、除電時間、イオンの発生量等の観点から、ブロア方式、バー方式のイオナイザーであることが好ましい。
【００５０】
又、イオナイザー１４は、異なる電荷のイオンが引き付け合うクーロン力を利用してイオンをポーラス部１１ａに供給してもよく、ファン又はエアブローによってイオンをポーラス部１１ａに供給してもよい。ここで、設置距離の観点から、イオナイザー１４は、ポーラス部１１ａに、ファン又はエアブローによってイオンを供給することがより好ましい。
【００５１】
〔支持体分離装置１００の操作〕
まず、支持体分離装置１００によってサポートプレート４を積層体１０から分離する前に、上記積層体１０は、薄板化工程において基板１の露出面がグラインダーによって研削される。これによって、基板１を所望の厚さにまで薄板化する。
【００５２】
その後、積層体１０における薄板化した基板１側の面を、ダイシングフレーム６に保持されているダイシングテープ５に貼着する。次に、図１に示す通り、保持ステージ１１のポーラス部１１ａによって、ダイシングテープ５を貼着した側から積層体１０を吸着する。これによって、積層体１０を保持ステージ１１の上に保持する。なお、この時点で、積層体１０は、サポートプレート４を透過して分離層３にレーザ光照射できるような状態に保持されている。
【００５３】
レーザユニット１２は、分離層３の種類に応じて選択されたレーザ光を照射する。ここで、レーザユニット１２は、積層体１０の基板の周端部の内側のみならず、基板１の周端部よりも外側にまで十分にレーザ光照射を行なう。当該操作は、保持ステージ１１に設けられたポーラス部１１ａにおいて、レーザ光照射による変質を防止することができるために可能となる操作である。
【００５４】
その後、支持体分離装置１００は、積層体１０の基板１をポーラス部１１ａの吸引力によって保持した状態を維持しつつ、サポートプレート４を吸着手段（図示せず）により固定して鉛直方向に引き上げる。このとき、積層体１０は分離層３の周端部を含めた全面がレーザ光照射によって十分に変質されている。このため、支持体分離装置１００は、積層体１０に過度な力を付与することなく、安定してサポートプレート４を積層体１０から分離することができる。
【００５５】
また、アース１３及びイオナイザー１４により、積層体１０からサポートプレート４を分離するときに発生する静電気のポーラス部１１ａへの帯電を防止している。このため、基板１に実装された素子が静電気によって破損することを防止することができる。
【００５６】
その後、基板１は、接着層２及び分離層３の残渣が洗浄により除去され、ダイシング装置によって各チップに分割される。
【００５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００５８】
〔レーザ光照射による保持ステージへのダメージの評価〕
実施例１として、白色セラミックとして酸化アルミニウムをポーラス部に用いた保持ステージを作製した。同様に、比較例１として、灰色セラミックをポーラス部に用いた保持ステージを作製した。これら、実施例１と比較例１とにおいて、レーザ光照射による各保持ステージへのダメージの評価を行った。
【００５９】
（積層体の作製）
実施例に用いる積層体を次のようにして作製した。まず、流量４００ｓｃｃｍ、圧力７００ｍＴｏｒｒ、高周波電力２５００Ｗ、及び成膜温度２４０℃の条件下において、反応ガスとしてＣ４Ｆ８を使用したＣＶＤ法により、分離層であるフルオロカーボン膜（厚さ１μｍ）を支持体（１２インチガラスサポートプレート、厚さ７００μｍ）上に形成した。次に、１２インチシリコンウエハに接着剤組成物であるＴＺＮＲ（登録商標）−Ａ３００７ｔ（東京応化工業株式会社製）をスピン塗布して、１００℃、１６０℃、２００℃で各３分間加熱して接着層を形成した（膜厚５０μｍ）。そして、真空下、２２０℃、４０００Ｋｇの条件で３分間、接着層及び分離層を介してシリコンウエハとサポートプレートとの貼り合せを行ない、積層体を作製した。
【００６０】
（レーザ光照射）
以上により作製した積層体を実施例１の保持ステージに保持し、１２インチシリコンウエハの周端部よりも外側にまでレーザ光照射するという工程を、一回ごとに積層体を替えて３回行った。又、比較例１についても実施例１と同様の操作を行なった。
【００６１】
レーザ光照射は、波長５３２ｎｍのパルスレーザーを、パルス周波数４０ＫＨｚの条件で照射した。又、レーザ光の走査速度は、６５００ｍｍ／秒、照射スキャンピッチは、１８０μｍになるように設定した。又、照射範囲は、１２インチシリコンウエハの周端部よりも外側にまでレーザ光照射するため、φ＝３０９ｍｍに設定した。
【００６２】
（ダメージの評価）
上記操作後に、実施例１の保持ステージと比較例１の保持ステージとの外観の変化を目視にて評価した。実施例１の保持ステージにおいては、３回のレーザ光照射による外観の変化は認められなかった。これに対して、比較例１の保持ステージにおいては、灰色セラミックを用いたポーラス部の周端部に、３回のレーザ光照射によって赤褐色の変色が認められた。
【産業上の利用可能性】
【００６３】
本発明に係る支持体分離装置は、例えば、微細化された半導体装置の製造工程において広範に利用することができる。
【符号の説明】
【００６４】
１    基板
２    接着層
３    分離層
４    サポートプレート（支持体）
１０    積層体
１１    保持ステージ
１１ａ  ポーラス部（保持ステージ）
１１ｂ  外周部（保持ステージ）
１３    アース（帯電防止部材）
１４    イオナイザー（除電手段）
１００    支持体分離装置
【図１】
2015018974.tif 000003